НЕТОКСИЧНЫЙ ПОЛИСИЛОКСАНОВЫЙ МАТЕРИАЛ ДЛЯ ИЗГОТОВЛЕНИЯ ИЗДЕЛИЙ, СОДЕРЖАЩИХ БИОРАССАСЫВАЮЩИЙСЯ И/ИЛИ БИОАКТИВНЫЙ ПОЛИСИЛОКСАНОВЫЙ МАТЕРИАЛ, ЕГО ПОЛУЧЕНИЕ И ПРИМЕНЕНИЕ

1. Полисилоксановый (ПСН)-материал, получаемый за счет того, что
(a) первая реакция гидролиза-конденсации (РГК) максимум одного остатка одного или нескольких различных Si-соединений формулы (I):
,
в которой остатки X являются одинаковыми или различными и означают гидрокси, водород, галоген, амино, алкокси, ацилокси, алкилкарбонил и/или алкоксикарбонил и происходят от алкильных остатков, которые представляют собой при необходимости замещенные линейные, разветвленные или циклические остатки с 1-20 атомами углерода, предпочтительно с 1-10 атомами углерода, и могут быть прерваны атомами кислорода или серы или аминогруппами, проводится при катализе кислыми агентами и при начальном значении рН от 0 до ≤7, в присутствии водорастворимого растворителя, в течение промежутка времени от 1 до 192 ч при температуре от 0°С до 80°С,
(b) вторая РГК материала, полученного на стадии (а), проводится при одновременном удалении растворителя за счет испарения в закрытом аппарате, в котором происходит перемешивание материала, и испарение в вакууме между 1 и 1013 мбар и опционально при непрерывной подаче химически инертного потока газа-носителя, при этом, по меньшей мере, один из параметров процесса - давление, поток газа-носителя и/или температура подгоняется в зависимости от времени, и температура испарения лежит между 30-90°С, а стадия проводится до вязкости от 0,5 до 2 Па·с (при 4°С и 10 л/с).
c) указанный ПСН-материал охлаждается в закрытом аппарате, в течение промежутка времени от нескольких минут до нескольких часов, и
d) ПСН-материал, полученный из (с), посредством третьей РГК переводится в созревший полисилоксановый материал (сПСН)-материал.
2. Материал по п.1, отличающийся тем, что испарение на стадии b), проводят при постоянной температуре и изменяющимся во времени давлении.
3. Материал по п.1, отличающийся тем, что испарение на стадии b) проводят дополнительно с помощью потока химически инертного газа-носителя.
4. Материал по п.3, отличающийся тем, что поток газа-носителя с помощью газового сепаратора, расположенного в газовом пространстве аппарата, разделяется так, что гарантируется достаточный обмен газа-носителя почти над самой поверхностью жидкости, однако все же без прямого конвективного обдува поверхности жидкости.
5. Материал по п.1, отличающийся тем, что водорастворимым растворителем является этанол или смесь этанол-вода.
6. Материал по п.1, отличающийся тем, на стадии (а) рН устанавливается на значении от 0 до ≤7 при помощи разбавленной азотной кислоты или кислой смеси или раствора из (i) физиологически совместимой кислоты, такой как лимонная, янтарная, винная, уксусная или аскорбиновая кислота, и (ii) субстрата нитроксид-синтазы (NOS), как аргинин.
7. Материал по п.6, отличающийся тем, что разбавленная азотная кислота применяется в молярном соотношении Si-соединение(я) формулы (I) к азотной кислоте от 90:1 до 110:1, предпочтительно 100:1.
8. Материал по п.1, отличающийся тем, что стадия а) проводится во временном промежутке 8-24 ч при температурах от 20°C до 60°С.
9. Материал по п.1, отличающийся тем, что в качестве газа-носителя применяется азот и/или воздух.
10. Материал по п.1, отличающийся тем, что испарение на стадии b) проводят при изменяющемся пониженном давлении <600 бар.
11. Материал по п.1, отличающийся тем, что на стадии b) температура испарения лежит между примерно 60 и 90°С.
12. Материал по п.1, отличающийся тем, что золь на стадии (с) охлаждается до температуры от -20°С до +10°С и предпочтительно содержится при нормальном давлении.
13. Материал по п.1, отличающийся тем, что созревший ПСН-материал перерабатывается на стадии (е1) в био-рассасывающиеся и/или биоактивные волокна.
14. Материал по п.1, отличающийся тем, что созревший ПСН-материал перерабатывается на следующих стадиях (е2), (е3) или (е4) в био-рассасывающийся и/или биоактивный порошок, монолит или покрытие.
15. Материал по п.1, отличающийся тем, что созревание на стадии (d) проводят при температуре от 20°C до 10°С.
-1
-1
16. Материал по одному из пп.1-13 и/или 15, отличающийся тем, что стадия (d) проводится до вязкости (при скорости сдвига 10 с при 4°С) материала от 30 до 100 Па·с, предпочтительно от 45 до 60 Па·с (скорость сдвига 10 с при 4°С), с фактором потерь (при 4°С, 10 l/c, 1%-ной деформации) от 2 до 5, предпочтительно от 2,5 до 3,5.
17. Материал по п.1, отличающийся тем, что Si-соединением, применяемым на стадии (а), является тетраэтоксисилан (ТЭОС).
18. Применение материала по одному из пп.1-17 для получения био-рассасывающихся и/или биоактивных ПСН-материалов.
19. Применение по п.18, причем ПСН-материалами являются волокна, нетканые материалы, порошок, монолиты или покрытия.